(57)【要約】【課題】十分な強度と優れた伸縮回復性とを併せ持つハリスの提供。【解決手段】合成樹脂モノフィラメントを素材とするハリスであって、直径が０．１０〜０．２５ｍｍ、且つ長さＨ０のモノフィラメントに破断強力の１０％の荷重を掛けた際のモノフィラメントの長さをＨ、１０％の荷重を掛けたまま１分間放置した後荷重を取り除いた後のモノフィラメントの長さをＨ１とした際に、次式１００×（Ｈ−Ｈ１）／（Ｈ−Ｈ０）で求められる瞬間回復率が８５％以上であるハリス。【選択図】なし【特許請求の範囲】
【請求項１】
合成樹脂モノフィラメントを素材とするハリスであって、直径が０．１０〜０．２５ｍｍ、且つ長さＨ０のモノフィラメントに破断強力の１０％の荷重を掛けた際のモノフィラメントの長さをＨ、１０％の荷重を掛けたまま１分間放置した後、さらに荷重を取り除いた後のモノフィラメントの長さをＨ１とした際に、次式１００×（Ｈ−Ｈ１）／（Ｈ−Ｈ０）で求められる瞬間回復率が８５％以上であることを特徴とするハリス。
【請求項２】
前記合成樹脂モノフィラメントが、脂肪族ポリエステル樹脂から得られるモノフィラメントであることを特徴とする請求項１に記載のハリス。
【請求項３】
前記合成樹脂モノフィラメントが、熱可塑性エラストマーと、熱可塑性エラストマー以外の合成樹脂との合成樹脂組成物から得られるモノフィラメントであることを特徴とする請求項１に記載のハリス。
【請求項４】
前記合成樹脂組成物における熱可塑性エラストマーの含有量が５〜４０重量％であることを特徴とする請求項３に記載のハリス。
【請求項５】
長さＨ０の前記モノフィラメントに、破断強力の１０％の荷重を掛けた際のモノフィラメントの長さをＨ、１０％の荷重を掛けたまま１分間放置した後荷重を取り除き、直ちに破断強力の１０％の荷重を１分間掛け、再び荷重を取り除く操作を５回繰り返した後のモノフィラメントの長さをＨ２とした際に、次式１００×（Ｈ−Ｈ２）／（Ｈ−Ｈ０）で求められる回復率が７５％以上であることを特徴とする請求項１〜４のいずれか１項に記載のハリス。  
【請求項６】
引張強度が４００ＭＰａ以上であることを特徴とする請求項１〜５のいずれか１項に記載のハリス。  
【請求項７】
鮎釣り用ハリスであることを特徴とする請求項１〜６のいずれか１項に記載のハリス。
【発明の詳細な説明】
【技術分野】
【０００１】
本発明は、十分な強度と優れた伸縮回復性とを併せ持ち、特に鮎釣り用に適したハリスに関するものである。
【背景技術】
【０００２】
合成樹脂からなるモノフィラメントは多くの有用な特性を持っているため、従来から、釣り糸や漁網などの水産資材用途のほか、様々な産業資材用途に幅広く使用されている。      
【０００３】
中でも、ナイロン樹脂モノフィラメントやポリフッ化ビニリデン樹脂モノフィラメントは、優れた強靱性、透明性、および柔軟性などを有することから、これらの特性を利用して、釣り糸、特にハリスとして使用されてきた。
【０００４】
近年、釣り用道具の開発はめざましく、中でも鮎の友釣り用の道具については、野鮎に見破られることがないように、おとり鮎をより自然な動きにさせつつ、おとり鮎の動きを掴みやすくするために様々な改良がなされてきた。
【０００５】
しかし、近年、鮎の天然遡上量が減少し、人工的に稚魚を放流したために、おとり鮎に対して追い気の強い天然遡上の鮎と、追い気が弱く、表皮が硬い人工的に放流された鮎とが入り乱れた川が数多く占めるようになった。
【０００６】
その結果、天然遡上の鮎よりも追い気が弱く、表皮の硬い鮎が増えたために、鮎の友釣りにおいては、おとり鮎の動きが掴みにくく、針が鮎の体に掛かりにくいことなどの問題があり、これにより釣果に悪影響が及ぼされることがあった。
【０００７】
おとり鮎の動きを掴みやすくする改善策としては、竿を硬くし、糸の伸びを小さくするなど、ショックを吸収しにくくすることにより感度を上げる方法があるが、この場合は、鮎が釣り針の針先に触れても、その際の動きの反動を吸収することができないために、いわゆる“蹴られ”と呼ばれる釣り逃がしが多発するなどの問題があった。
【０００８】
この“蹴られ”対策として、釣り竿メーカーの中には、竿の穂先部分だけを柔らかくすることにより出来るだけ感度を持たせ、さらには２種類の穂先を状況に応じて使い分けることができる竿などの商品開発をしているところもある。
【０００９】
しかし、刻々と変わる釣り場の状況に応じて、竿を交換することや竿の穂先部分を交換する方法は、釣り人にとって作業的に負担となるばかりか、経済的にも負担が大きくなることから、他の方法で“蹴られ”を減少させる釣り用道具の開発が求められてきた。
【００１０】
鮎が釣り針に掛かりやすくするための技術としては、釣り針の止着部に細径部を設けて釣り針の動きをしなやかにし、鮎の動きに応じて針が容易に向きを変えることができるようにした鮎ハリス（例えば、特許文献１参照）、直径０．２４〜０．３ｍｍの太径部と、直径０．０５〜０．２ｍｍの細径部、さらに長さ５〜１０ｃｍのテーパー部を有することにより、しなやかさを持たせた鮎釣り用下ハリス（例えば、特許文献２参照）が既に提案されている。
【００１１】
しかし、いずれの技術も近年問題となっている“蹴られ”に対しては十分な効果はなく、実用性についても十分なものではなかった。
【００１２】
また、釣り針止着部を順次太径化することにより、イカリ針の抜け落ちを防止した鮎ハリス（例えば、特許文献３参照）、直径０．１３〜０．３ｍｍ、且つ長さ５〜１０ｃｍのモノフィラメントの一端部に先球加工をすることにより、釣り針に掛かった鮎を取り逃がさないようにした鮎釣り用ハリス（例えば、特許文献４参照）についても既に提案されているが、これらは、釣り針に掛かった鮎を取り逃がすことなく取り込むためのものであるため、“蹴られ”に対しては効果がなく、その実用性についても十分なものではなかった。
【特許文献１】特許第２９６２４６２号公報
【特許文献２】実開平３−１０７７０号公報
【特許文献３】特許第２９２１５５２号公報
【特許文献４】実開平１−２８８７１号公報
【発明の開示】
【発明が解決しようとする課題】
【００１３】
本発明は、上述した従来技術における問題点の解決を課題として検討した結果達成された物である。
【００１４】
すなわち、本発明の目的は、十分な強度と優れた伸縮回復性とを併せ持ち、鮎釣り用に使用する場合の“蹴られ”を減少したハリスを提供することにある。
【課題を解決するための手段】
【００１５】
上記目的を達成するために本発明によれば、合成樹脂モノフィラメントを素材とするハリスであって、直径が０．１０〜０．２５ｍｍ、且つ長さＨ０のモノフィラメントに破断強力の１０％の荷重を掛けた際のモノフィラメントの長さをＨ、１０％の荷重を掛けたまま１分間放置した後、さらに荷重を取り除いた後のモノフィラメントの長さをＨ１とした際に、次式１００×（Ｈ−Ｈ１）／（Ｈ−Ｈ０）で求められる瞬間回復率が８５％以上であることを特徴とするハリスが提供される。
【００１６】
なお、本発明のハリスにおいては、
前記合成樹脂モノフィラメントが、脂肪族ポリエステル樹脂から得られるモノフィラメントであること、
前記合成樹脂モノフィラメントが、熱可塑性エラストマーと、熱可塑性エラストマー以外の合成樹脂との合成樹脂組成物から得られるモノフィラメントであること、
前記合成樹脂組成物における熱可塑性エラストマーの含有量が５〜４０重量％であること、
長さＨ０の前記モノフィラメントに、破断強力の１０％の荷重を掛けた際のモノフィラメントの長さをＨ、１０％の荷重を掛けたまま１分間放置した後荷重を取り除き、直ちに破断強力の１０％の荷重を１分間掛け、再び荷重を取り除く操作を５回繰り返した後のモノフィラメントの長さをＨ２とした際に、次式１００×（Ｈ−Ｈ２）／（Ｈ−Ｈ０）で求められる回復率が７５％以上であること、    
引張強度が４００ＭＰａ以上であること、
がいずれも好ましい条件として挙げられ、これらの条件を満たすことによってさらに優れた効果を取得することができる。
【００１７】
また、本発明の鮎釣り用ハリスは、上記のハリスを使用したことを特徴とし、十分な強度を持ち、伸縮回復性に優れていることから、特に鮎釣り用に使用した場合の“蹴られ”減少に対して十分な効果が得られる。
【発明の効果】
【００１８】
本発明によれば、十分な強度と優れた伸縮回復性とを併せ持つハリスが得られる。したがって、本発明のハリスを特に鮎の友釣り用に使用した場合には、竿を硬くし、糸の伸びを小さくするなど、ショックを吸収しにくくすることにより感度を上げた従来の竿や仕掛をそのまま使用しても“蹴られ”が効果的に低減して、釣り針が鮎に掛かりやすくなり、おとり鮎の動きが掴みやすくなるばかりか、釣り針に掛かった鮎をハリス切れすることなく取り込むことができるなどの様々な効果を取得することができる。
【発明を実施するための最良の形態】
【００１９】
以下、本発明のハリスについて、具体的に説明する。
【００２０】
本発明のハリスは、合成樹脂モノフィラメントを素材とするものであるが、合成樹脂モノフィラメントとしては、脂肪族ポリエステル樹脂から得られるモノフィラメント、または熱可塑性エラストマーと、熱可塑性エラストマー以外の合成樹脂との合成樹脂組成物から得られるモノフィラメントを使用することが好ましい。
【００２１】
モノフィラメント素材として用いられる前記脂肪族ポリエステル樹脂としては、コハク酸、アジピン酸および１，４ブタンジオールからなるランダムコポリマー、またはこのランダムコポリマーとポリブチレンサクシネートまたは／およびポリエチレンサクシネートのブレンドポリマーなどが挙げられ、特に限定はされない。
【００２２】
また、前記合成樹脂に含有される熱可塑性エラストマーとしては、例えば、スチレン系エラストマー、ポリオレフィン系エラストマー、ポリ塩化ビニル系エラストマー、ポリウレタン系エラストマー、ポリエステル系エラストマー、ポリアミド系エラストマー、１，２ポリブタジエン系エラストマー、トランスポリイソプレン系エラストマー、フッ素ゴム系エラストマー、塩素化ポリエチレン系エラストマーなどが挙げられるが、熱可塑性エラストマー以外の合成樹脂との相溶性に優れる点から、中でもポリエステル系エラストマーおよびポリアミド系エラストマーが好ましく使用される。
【００２３】
さらに、熱可塑性エラストマー以外の合成樹脂としては、６ナイロン、６６ナイロン、６１０ナイロン、６１２ナイロン、６／６６共重合体等のポリアミド樹脂およびその共重合体、ポリエチレンテレフタレート、ポリブチレンテレフタレート、ポリエチレンナフタレート、ポリシクロヘキサンジメチレンテレフタレート等のポリエステル樹脂およびその共重合体、ポリフッ化ビニリデン、エチレン・テトラフルオロエチレン共重合体、テトラフルオロエチレン・ヘキサフルオロプロピレン・フッ化ビニリデン共重合体等のフッ素樹脂、ポリフェニレンスルフィド、ポリエチレン、ポリプロピレン等のポリオレフィン樹脂等が挙げられるが、ハリスとしては、特にポリアミド樹脂、ポリエステル樹脂およびフッ素樹脂が好ましく使用される。
【００２４】
熱可塑性エラストマーと、熱可塑性エラストマー以外の合成樹脂との合成樹脂組成物における熱可塑性エラストマーの含有量は、５〜４０重量％、特に１０〜３０重量％の範囲であることが好ましい。
【００２５】
熱可塑性エラストマーの含有量が上記範囲を下回る場合は、伸縮回復性の優れたハリスが得られにくく、逆に上記範囲を上回る場合は、ハリスとして十分な強度が得られにくくなることがある。
【００２６】
なお、本発明のハリスを構成する合成樹脂モノフィラメントには、上記の構成素材のほかに、本発明の目的を阻害しない範囲であれば、酸化チタン、酸化ケイ素、炭酸カルシウム、炭酸マグネシウム、炭酸バリウム、硫酸バリウム、硫酸カルシウム、燐酸バリウム、燐酸リチウム、燐酸カルシウム、燐酸マグネシウム、酸化アルミニウム、酸化ジルコニア、フッ化リチウム、カオリン、タルク等の無機粒子、耐熱剤、耐候剤、耐光剤、耐加水分解剤、紫外線防止剤、酸化防止剤、帯電防止剤、平滑剤、ワックス類、シリコーンオイル、界面活性剤、染料、顔料などの公知の添加剤成分を必要に応じて任意に添加することができる。
【００２７】
そして、本発明のハリスの直径は０．１０〜０．２５ｍｍの範囲にあることが必要であり、さらには０．１２〜０．２３ｍｍの範囲にあることがより好ましい。
【００２８】
直径が上記範囲を下回る場合は、強力が低いために、鮎が釣り針に掛かった際の引きに耐えることができず、ハリスが切れやすい傾向が招かれる。逆に、直径が上記範囲を上回る場合は、ハリスの剛性が強くなるために、鮎に釣り針の針先が絡みにくくなるばかりか、水の抵抗を受けやすくなるため、おとり鮎の動きが不自然となり、釣果が下がる傾向が招かれる。
【００２９】
さらに、本発明のハリスは、長さＨ０のモノフィラメントに破断強力の１０％の荷重を掛けた際のモノフィラメントの長さをＨ、１０％の荷重を掛けたまま１分間放置した後      荷重を取り除いた後に、モノフィラメントの長さをＨ１とした際の次式１００×（Ｈ−Ｈ１）／（Ｈ−Ｈ０）で求められる瞬間回復率が８５％以上であることが必要であり、さらには９０％以上であることがより好ましい。
【００３０】
瞬間回復率が上記範囲を下回る場合は、鮎が釣り針に掛かっても、釣り針の掛かりが浅くなるため、鮎を取り込む前に身切れを起こして鮎を取り逃がしやすくなり、釣果が下がる傾向が招かれる。
【００３１】
以上の条件を満たすことにより、本発明のハリスは、十分な強度を持ち、伸縮回復性に優れるなどの効果が得られ、特に鮎の友釣りに使用されるハリスに使用した場合には、 “蹴られ”が低減し、釣り針が鮎に掛かりやすくなり、従来の竿や仕掛をそのまま使用できることからおとり鮎の動きが掴みやすくなるばかりか、釣り針に掛かった鮎をハリス切れすることなく取り込むことができるなどの様々な効果を取得することができるのである。
【００３２】
さらに、本発明においては、次に記載する条件を満たすことによりさらに優れた効果を取得することができる。
【００３３】
まず、長さＨ０の前記モノフィラメントに、破断強力の１０％の荷重を掛けた際のモノフィラメントの長さをＨ、１０％の荷重を掛けたまま１分間放置した後荷重を取り除き、直ちに破断強力の１０％の荷重を１分間掛け、再び荷重を取り除く操作を５回繰り返した後のモノフィラメントの長さをＨ２とした際に、次式１００×（Ｈ−Ｈ２）／（Ｈ−Ｈ０）で求められる回復率が７５％以上、さらには８０％以上であることがより好ましい。
【００３４】
回復率が上記範囲を下回ると、繰り返し使用するとハリスが伸びきってしまい、繰り返し使用できなくなるばかりか、“蹴られ”が発生しやすくなる傾向が招かれる。
【００３５】
さらに、鮎が掛かった際の引きに耐え得るためには、本発明のハリスの引張強度は４００ＭＰａ以上、好ましくは５００ＭＰａ以上であることがより好ましい。
【００３６】
次に、本発明のハリスの素材となる合成樹脂モノフィラメントの製造方法について説明する。
【００３７】
本発明のハリスの素材となる合成樹脂モノフィラメントの製造方法は、何ら特別な製造装置を使用する必要はなく、公知の溶融紡糸方法、例えば、エクストルーダー型またはメルトプレッシャー型溶融紡糸機を使用し、冷却固化、加熱延伸、加熱定長処理を施して巻き取ることにより製造することができる。
【００３８】
さらに詳しく説明すると、合成樹脂をエクストルーダー型溶融紡糸機に供給し、溶融紡糸機内で溶融混練した後、所定孔径の紡糸口金孔から溶融物を押し出す。
【００３９】
そして、押し出された溶融物は、水などの冷却媒体に通して冷却固化され、冷却固化された未延伸糸は、引き続き１段または２段以上の加熱延伸工程および加熱定長処置工程を経てモノフィラメントが得られる。さらに、ハリスとして使用するに際しては、得られたモノフィラメントを所定の長さにカットした物を複数本引きそろえたり、駒などに巻いたりして製品化される。
【００４０】
なお、本発明のハリスにおいては、上述のとおり、十分な強度を持ち、優れた伸縮回復性を有することが必要であることから、ハリスとなるモノフィラメントの製造方法に際しては、さらに次の条件で行うことが好ましい。
【００４１】
すなわち、モノフィラメント素材である熱可塑性エラストマーと他の合成樹脂との組合せおよびその組成比、また脂肪族ポリエステル樹脂の重合度等の物性により条件は異なるが、延伸倍率が概ね５．５〜８．０倍の範囲となる延伸条件で行うことが好ましい。
【００４２】
延伸倍率が上記範囲を下回る場合は、伸縮回復性が高いハリスが得られるが、強度に欠けたハリスとなりやすい傾向が招かれる。逆に、延伸倍率が上記範囲を上回る場合は、高強度なハリスが得られるが、伸縮回復性に掛けたハリスとなりやすい傾向が招かれる。
【００４３】
さらに、本発明のハリスには、必要に応じて赤系、青系、黄色系、またその中間色などに着色するほか、号柄の見分けを容易にするためのマーキング処理、親水処理、撥水処理、表面硬化処理、柔軟化処理など各種表面処理を適宜施すことも可能である。
【実施例】
【００４４】
以下に、本発明のハリスを実施例に基づいてさらに詳しく説明する。なお、実施例におけるハリスの評価は以下の方法で行った。
【００４５】
［直径測定］
ＭＩＴＵＴＯＹＯ社製「デジタルマイクロメータ」を使用し、ハリスとなるモノフィラメントの直径をその長さ方向に沿って５箇所無作為に測定し、その平均値を求めた。
【００４６】
［瞬間回復率］    
ハリスとなるモノフィラメントを２０℃、６５％ＲＨの温湿度調整室で２４時間放置後、（株）オリエンテック社製「テンシロンＵＴＭ−４−１００型」引張試験機を使用し、長さＨ０が糸長２５ｃｍのモノフィラメントに破断強力の１０％の荷重を掛けた際のモノフィラメントの長さをＨ（ｃｍ）、１０％の荷重を掛けたまま１分間放置した後荷重を取り除いた後のモノフィラメントの長さをＨ１（ｃｍ）とした際の次式１００×（Ｈ−Ｈ１）／（Ｈ−Ｈ０）で求められる値を瞬間回復率とした。  
【００４７】
［繰り返し荷重を掛けた後の回復率］
ハリスとなるモノフィラメントを２０℃、６５％ＲＨの温湿度調整室で２４時間放置後、（株）オリエンテック社製「テンシロンＵＴＭ−４−１００型」引張試験機を使用し、長さＨ０が２５ｃｍのモノフィラメントに破断強力の１０％の荷重を掛けた際のモノフィラメントの長さをＨ（ｃｍ）、１０％の荷重を掛けたまま１分間放置した後荷重を取り除き、直ちに破断強力の１０％の荷重を１分間掛け、再び荷重を取り除く操作を５回繰り返した後のモノフィラメントの長さをＨ２（ｃｍ）とした際の次式１００×（Ｈ−Ｈ２）／（Ｈ−Ｈ０）で求められる値を回復率とした。  
【００４８】
［引張強度］
ＪＩＳ  Ｌ１０１３の８．５に準じて、（株）オリエンテック社製「テンシロンＵＴＭ−４−１００型」引張試験機を使用して引張破断強さ測定し、さらにモノフィラメントの単位断面積当たりの破断強力に換算（ＭＰａ）した。  
【００４９】
［実釣評価］
複数の釣り人に、長さ９．５ｍの早瀬タイプの竿と、水中糸としての金属糸、さらに実施例および比較例で得られたハリスを使用した仕掛で実際に鮎釣りをしてもらい、実釣評価を行った。なお、評価基準は、次の二段階で行った。
○：おとり鮎の動きが掴みやすく、“蹴られ”やハリス切れなどの問題もなかった、    ×：おとり鮎の動きが掴めたが、“蹴られ”やハリス切れなどが頻発した。 
【００５０】
［実施例１］
脂肪族ポリエステル樹脂（昭和高分子製  ビオノーレ、１９０℃、荷重２．１６ｋｇにおけるＭＦＲが１．２ｇ／１０ｍｉｎｎ、比重：１．２６）をエクストルーダー型紡糸機に供給し、２６０℃で溶融混練した後、孔径１．０ｍｍのノズルから紡出し、短い気体ゾーンを通過させ、直ちに温度２０℃の冷却浴中で冷却固化させ、未延伸モノフィラメントを得た。
【００５１】
次に、冷却固化した未延伸モノフィラメントを、８０℃の温水浴中で３．４倍に延伸し１段延伸し、さらに１００℃に加熱した不活性な気体浴中で２．１２倍（全延伸倍率７．２倍）した後、引き続き９０℃に加熱した不活性な気体浴中で０．８８倍に熱セット処理を施すことにより、直径０．１６５ｍｍのモノフィラメントを得た。得られたモノフィラメントをハリスとして使用した場合の評価結果を表１に示す。
【００５２】
［実施例２］
モノフィラメントの直径を０．２３５ｍｍに変更したこと以外は、実施例１と同じ条件でモノフィラメントを得た。得られたモノフィラメントをハリスとして使用した場合の評価結果を表１に示す。
【００５３】
［実施例３］
全延伸倍率条件を８．０倍に変更したこと以外は、実施例１と同じ条件でモノフィラメントを得た。得られたモノフィラメントをハリスとして使用した場合の評価結果を表１に示す。
【００５４】
［実施例４］
ポリアミド系エラストマー（東レ製  ペパックス）１５重量％と、ナイロン６／６６共重合樹脂（東レ製  ＣＭ６０４１、２６０℃、荷重２．１６ｋｇにおけるＭＦＲが６．３ｇ／１０ｍｉｎ、比重：１．１４）８５重量％との混合物をエクストルーダー型紡糸機に供給し、２８０℃の温度で溶融混練した後、孔径１．５ｍｍのノズルから紡出し、短い気体ゾーンを通過させ、直ちに２０℃の水中で冷却固化させ、未延伸モノフィラメントを得た。
【００５５】
次に、冷却固化した未延伸モノフィラメントを、１００℃の水蒸気延伸浴で４．０倍に延伸し、さらに２００℃の不活性な気体浴中で１．５倍に延伸（全延伸倍率６．０倍）し、引き続き１８０℃の不活性な気体浴中で０．９倍に熱セット処理を行うことにより、直径０．２０５ｍｍのモノフィラメントを得た。得られたモノフィラメントをハリスとして使用した場合の評価結果を表１に示す。
【００５６】
［実施例５］
ポリアミド系エラストマーの含有量を５重量％に変更したこと以外は、実施例４と同じ条件でモノフィラメントを得た。得られたモノフィラメントをハリスとして使用した場合の評価結果を表１に示す。
【００５７】
［比較例１］
ポリフッ化ビニリデン樹脂（ダイキン工業製  ＶＰ−８３０、２６０℃、荷重１０ＫｇにおけるＭＦＲが６．５ｇ／１０ｍｉｎ、比重：１．７８）をエクストルーダー型紡糸機に供給し、２８０℃の温度で溶融混練した後、孔径１．５ｍｍのノズルから紡出し、短い気体ゾーンを通過させ、直ちに２０℃のポリエチレングリコール浴中で冷却固化させ、未延伸モノフィラメントを得た。
【００５８】
次に、冷却固化した未延伸モノフィラメントを、１６７℃のポリエチレングリコール浴中で４．５倍に延伸し、さらに１４０℃の不活性な気体浴中で１．４２倍に延伸（全延伸倍率６．４倍）し、引き続き１５５℃の不活性な気体浴中で０．９倍に熱セット処理を行うことにより、直径０．１６５ｍｍのモノフィラメントを得た。得られたモノフィラメントをハリスとして使用した場合の評価結果を表１に示す。
【００５９】
［比較例２］
ナイロン６／６６共重合樹脂（東レ製  ＣＭ６０４１、２６０℃、荷重２．１６ｋｇにおけるＭＦＲが６．３ｇ／１０ｍｉｎ、比重：１．１４）をエクストルーダー型紡糸機に供給し、２８０℃の温度で溶融混練した後、孔径１．０ｍｍのノズルから紡出し、短い気体ゾーンを通過させ、直ちに２０℃の水中で冷却固化させ、未延伸モノフィラメントを得た。
【００６０】
次に、冷却固化した未延伸モノフィラメントを、１００℃の水蒸気延伸浴で４．０倍に延伸し、さらに２００℃の不活性な気体浴中で１．５倍に延伸（全延伸倍率６．０倍）し、引き続き１８０℃の不活性な気体浴中で０．９倍に熱セット処理を行うことにより、直径０．１６５ｍｍのモノフィラメントを得た。得られたモノフィラメントをハリスとして使用した場合の評価結果を表１に示す。
【００６１】
［比較例３］
モノフィラメントの直径を０．０９ｍｍに変更したこと以外は、実施例４と同じ条件でモノフィラメントを得た。得られたモノフィラメントをハリスとして使用した場合の評価結果を表１に示す。
【００６２】
［比較例４］
モノフィラメントの直径を０．３３ｍｍに変更したこと以外は、実施例１と同じ条件でモノフィラメントを得た。得られたモノフィラメントをハリスとして使用した場合の評価結果を表１に示す。
【００６３】
【表１】
2006254751.tif 000002
【００６４】
表１の結果から明らかなように、本発明のハリス（実施例１〜５）は、いずれも瞬間回復率が８５％を上回り、実釣評価においてもその実用性の高さを伺うことができる。
【００６５】
一方、モノフィラメントを構成する主成分を、ポリフッ化ビニリデン樹脂に変更した場合（比較例１）や、ポリアミド樹脂に変更した場合（比較例２）は、いずれも表１に示すように瞬間回復率が低く、これらのモノフィラメントをハリスとして使用した実釣評価においても“蹴られ”が多発し、釣果も低かった。
【００６６】
また、直径が細い場合（比較例３）は、強力が十分でなくなるために、鮎が掛かった際にハリス切れが多発して鮎を取り込みにくく、逆に、直径が太い場合（比較例４）は、ハリスが水の抵抗を受けやすくなって、おとり鮎に負担が掛かり、おとり鮎の動きが極端に悪くなり、またハリスの剛性も高くなるため、釣り針の針先が鮎に絡みにくくなり、釣果が低下する。
【産業上の利用可能性】
【００６７】
以上説明したように、本発明のハリスは、十分な強度と優れた伸縮回復性とを併せ持つことから、これを特に鮎の友釣り用に使用した場合には、竿を硬くし、糸の伸びを小さくするなど、ショックを吸収しにくくすることにより感度を上げた従来の竿や仕掛をそのまま使用しても“蹴られ”が効果的に低減して、釣り針が鮎に掛かりやすくなり、おとり鮎の動きが掴みやすくなるばかりか、釣り針に掛かった鮎をハリス切れすることなく取り込むことができるなどの様々な効果を取得することができる。